СПОСОБ ПОЛУЧЕНИЯ МЕТИЛАЦЕТАТА/УКСУСНОЙ КИСЛОТЫ

1. Способ получения по меньшей мере одного из перечисленных веществ: метилацетата и уксусной кислоты, который включает контактирование в реакторе газа, содержащего монооксид углерода, и способного к карбонилированию реагента, выбранного из по меньшей мере одного из следующих веществ: метанол и его реакционно-способные производные, с катализатором, который включает морденит, содержащий медь и серебро, причем медь и серебро, введены методом ионного обмена всех или части катионообменных центров морденита на ионы меди и серебра, с получением по меньшей мере одного из веществ: метилацетат и уксусная кислота, с последующей регенерацией катализатора.
2. Способ по п.1, в котором для введения меди и серебра применяют морденит, который находится в аммониевой форме или в протонированной форме.
3. Способ по п.1, в котором введение меди и серебра в морденит проводят методом последовательного ионного обмена.
4. Способ по любому из пп.1-3, в котором в морденит вводят медь в количестве в интервале от 5 до 30 мол.% по отношению к алюминию, а серебро вводят в количестве в интервале от 5 до 50 мол.% по отношению к алюминию.
5. Способ по любому из пп.1-3, в котором введение меди и серебра в морденит проводят в соответствии со следующими стадиями:
(1) контактирование морденита с по меньшей мере одним водным раствором соли металла, выбранной из солей меди и/или серебра, до тех пор, пока морденит не приблизится или не достигнет уровня пропитки по влагоемкости;
(2) фильтрование проконтактировавшего морденита с получением твердого морденита, содержащего медь и/или серебро;
(3) промывание морденита, содержащего медь и/или серебро, растворителем;
(4) сушка промытого морденита, содержащего медь и/или серебро;
(5) если необходимо, стадии с (1) по (5) повторят с тем чтобы получить морденит, содержащий как медь, так и серебро.
6. Способ по п.5, в котором перед фильтрованием проконтактировавшего морденита на стадии (2) его нагревают, причем высушенный катализатор, полученный на стадиях (4) или (5), прокаливают.
7. Способ по любому из пп.1-3, в котором катализатор подвергают регенерации следующим способом:
(i) прерывают контактирование катализатора со способным к карбонилированию реагентом и газом, содержащим монооксид углерода;
(ii) необязательно продувают реактор инертным газом;
(iii) проводят регенерацию катализатора регенерирующим газом, включающим газ, содержащий молекулярный кислород, и инертный разбавитель;
(iv) прекращают регенерацию;
(v) необязательно продувают реактор инертным газом; и
(vi) возобновляют контактирование катализатора со способным к карбонилированию реагентом и газом, содержащим монооксид углерода.
8. Способ по п.7, в котором регенерацию проводят при температуре от 225 до 325°C.
9. Способ по п.7, в котором концентрация кислородсодержащего газа в регенерирующем газе составляет от 0,1 до 25 мол.%, в расчете на общие концентрации газа, содержащего молекулярный кислород, и инертного разбавителя.
10. Способ по п.1, в котором регенерацию проводят следующим образом:
(а) прекращают контактирование катализатора со способным к карбонилированию реагентом и необязательно газом, содержащим монооксид углерода;
(б) регенерируют катализатор с помощью регенерирующего газа, выбранного из водорода или смеси водорода с монооксидом углерода;
(в) прекращают регенерацию;
(г) возобновляют контактирование катализатора со способным к карбонилированию реагентом и газом, содержащим монооксид углерода.
11. Способ по любому из пп.1-3, в котором регенерацию проводят in situ.
12. Способ по любому из пп.1-3, в котором катализатор подвергают одной или более процедурам регенерации.
13. Способ по любому из пп.1-3, в котором способный к карбонилированию реагент представляет собой диметиловый эфир, а вода присутствует в газообразном способном к карбонилированию реагенте (реагентах) в количестве менее 2,5 мас.% по отношению к количеству диметилового эфира.
14. Способ по любому из пп.1-3, в котором газ, содержащий монооксид углерода, включает монооксид углерода и водород.
15. Способ по любому из пп.1-3, в котором продукт представляет собой метилацетат, и по меньшей мере его часть подвергается гидролизу с образованием уксусной кислоты.